【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
クロロトリフルオロエチレンのモノマー単位（Ａ）、および、下記モノマー単位（Ｂ）から実質的になる共重合体であって、モノマー単位（Ａ）とモノマー単位（Ｂ）の総モル数に対するモノマー単位（Ａ）の割合が３〜９９モル％、下記フッ素含有率が１５〜７５モル％、かつ、分子量が１０００〜１００万である含フッ素共重合体。
モノマー単位（Ｂ）：式ＣＨ２＝ＣＨＣＯＮ（Ｒ０）２で表されるモノマー（ただし、２つのＲ０は同一であっても異なっていてもよく、Ｒ０は水素原子またはアルキル基を示す。）、Ｎ−ビニルカプロラクタム、式ＣＨ２＝ＣＲ１ＣＨ２ＯＣＨ２ＣＲ２＝ＣＨ２で表されるモノマー（ただし、Ｒ１およびＲ２はそれぞれ独立に、水素原子、フッ素原子、またはメチル基を示す。）、式ＣＨ２＝ＣＨＣＨ２ＣＨ（ＣＨ３）−Ｒ３で表されるモノマー（ただし、Ｒ３は炭素数１〜７の直鎖アルキル基を示す。）、およびメチル−２−フルオロアクリレートのモノマーからなる群より選ばれるいずれか１種のモノマーが重合した単位。
フッ素含有率：含フッ素共重合体の炭素原子に結合するハロゲン原子および水素原子の総モル数に対するフッ素原子の総モル数の割合。
【請求項２】
モノマー単位（Ｂ）が、式ＣＨ２＝ＣＨＣＯＮ（Ｒ０）２で表されるモノマーが重合した単位（ただし、Ｒ０は前記と同じ意味を示す。）であり、
モノマー単位（Ａ）とモノマー単位（Ｂ）の総モル数に対する、モノマー単位（Ａ）の割合が１６〜９９モル％であり、モノマー単位（Ｂ）の割合が８４〜１モル％である、請求項１に記載の含フッ素共重合体。
【請求項３】
モノマー単位（Ｂ）が、Ｎ，Ｎ−ジメチルアクリルアミドが重合した単位であり、
モノマー単位（Ａ）とモノマー単位（Ｂ）の総モル数に対する、モノマー単位（Ａ）の割合が３６〜６０モル％であり、モノマー単位（Ｂ）の割合が６４〜４０モル％である、請求項１に記載の含フッ素共重合体。
【請求項４】
モノマー単位（Ｂ）が、Ｎ−ビニルカプロラクタムが重合した単位であり、
モノマー単位（Ａ）とモノマー単位（Ｂ）の総モル数に対する、モノマー単位（Ａ）の割合が４５〜９９モル％であり、モノマー単位（Ｂ）の割合が５５〜１モル％である、請求項１に記載の含フッ素共重合体。
【請求項５】
モノマー単位（Ｂ）が、式ＣＨ２＝ＣＲ１ＣＨ２ＯＣＨ２ＣＲ２＝ＣＨ２で表されるモノマーが重合した単位（ただし、Ｒ１およびＲ２は、前記と同じ意味を示す。）であり、
モノマー単位（Ａ）とモノマー単位（Ｂ）の総モル数に対する、モノマー単位（Ａ）の割合が１０〜９９モル％であり、モノマー単位（Ｂ）の割合が９０〜１モル％である、請求項１に記載の含フッ素共重合体。
【請求項６】
モノマー単位（Ｂ）が、式ＣＨ２＝ＣＨＣＨ２ＣＨ（ＣＨ３）−Ｒ３で表されるモノマーが重合した単位（ただし、Ｒ３は前記と同じ意味を示す。）であり、
モノマー単位（Ａ）とモノマー単位（Ｂ）の総モル数に対する、モノマー単位（Ａ）の割合が４３〜９９モル％であり、モノマー単位（Ｂ）の割合が５７〜１モル％である、請求項１に記載の含フッ素共重合体。
【請求項７】
モノマー単位（Ｂ）が、式ＣＨ２＝ＣＨＣＨ２ＣＨ（ＣＨ３）２で表されるモノマーが重合した単位であり、
モノマー単位（Ａ）とモノマー単位（Ｂ）の総モル数に対する、モノマー単位（Ａ）の割合が４３〜７０モル％であり、モノマー単位（Ｂ）の割合が５７〜３０モル％である、請求項１に記載の含フッ素共重合体。
【請求項８】
モノマー単位（Ｂ）が、メチル−２−フルオロアクリレートが重合した単位であり、
モノマー単位（Ａ）とモノマー単位（Ｂ）の総モル数に対する、モノマー単位（Ａ）の割合が３〜２０モル％であり、モノマー単位（Ｂ）の割合が９７〜８０モル％である、請求項１に記載の含フッ素共重合体。
【請求項９】
酸素透過係数が４０℃において０〜２０（ｃｍ３・ｍｍ）／（ｍ２・ｄａｙ・ａｔｍ）である請求項１〜８のいずれか１項に記載の含フッ素共重合体。
【請求項１０】
クロロトリフルオロエチレンのモノマー単位（Ａ）、および、下記モノマー単位（Ｂ）からなり、モノマー単位（Ａ）とモノマー単位（Ｂ）の総モル数に対するモノマー単位（Ａ）の割合が３〜９９モル％、下記フッ素含有率が１５〜７５モル％、かつ、分子量が１０００〜１００万である含フッ素共重合体から形成され、酸素透過係数が４０℃において０〜２０（ｃｍ３・ｍｍ）／（ｍ２・ｄａｙ・ａｔｍ）である膜。
モノマー単位（Ｂ）：式ＣＨ２＝ＣＨＣＯＮ（Ｒ０）２で表されるモノマー（ただし、２つのＲ０は同一であっても異なっていてもよく、Ｒ０は水素原子またはアルキル基を示す。）、Ｎ−ビニルカプロラクタム、式ＣＨ２＝ＣＲ１ＣＨ２ＯＣＨ２ＣＲ２＝ＣＨ２で表されるモノマー（ただし、Ｒ１およびＲ２はそれぞれ独立に、水素原子、フッ素原子、またはメチル基を示す。）、式ＣＨ２＝ＣＨＣＨ２ＣＨ（ＣＨ３）−Ｒ３で表されるモノマー（ただし、Ｒ３は炭素数１〜７の直鎖アルキル基を示す。）、およびメチル−２−フルオロアクリレートのモノマーからなる群より選ばれるいずれか１種のモノマーが重合した単位。
フッ素含有率：含フッ素共重合体の炭素原子に結合するハロゲン原子および水素原子の総モル数に対するフッ素原子の総モル数の割合。
【請求項１１】
膜厚が０．０５〜２０００μｍである請求項１０に記載の膜。
【請求項１２】
フィルムまたはコーティング膜である請求項１０または１１に記載の膜。
【請求項１３】
請求項１〜９のいずれか１項に記載の含フッ素共重合体と、有機溶媒とを含む有機溶媒溶液を基板上に塗布し、つぎに乾燥させることにより該基板上に該含フッ素共重合体の膜を形成させる、コーティング膜の製造方法。
【手続補正２】
【補正対象書類名】明細書
【補正対象項目名】０００７
【補正方法】変更
【補正の内容】
【０００７】
本発明は以下の発明を提供する。
［１］クロロトリフルオロエチレンのモノマー単位（Ａ）、および、下記モノマー単位（Ｂ）から実質的になる共重合体であって、モノマー単位（Ａ）とモノマー単位（Ｂ）の総モル数に対するモノマー単位（Ａ）の割合が３〜９９モル％、下記フッ素含有率が１５〜７５モル％、かつ、分子量が１０００〜１００万である含フッ素共重合体。
モノマー単位（Ｂ）：式ＣＨ２＝ＣＨＣＯＮ（Ｒ０）２で表されるモノマー（ただし、２つのＲ０は同一であっても異なっていてもよく、Ｒ０は水素原子またはアルキル基を示す。）、Ｎ−ビニルカプロラクタム、式ＣＨ２＝ＣＲ１ＣＨ２ＯＣＨ２ＣＲ２＝ＣＨ２で表されるモノマー（ただし、Ｒ１およびＲ２はそれぞれ独立に、水素原子、フッ素原子、またはメチル基を示す。）、式ＣＨ２＝ＣＨＣＨ２ＣＨ（ＣＨ３）−Ｒ３で表されるモノマー（ただし、Ｒ３は炭素数１〜７の直鎖アルキル基を示す。）、およびメチル−２−フルオロアクリレートのモノマーからなる群より選ばれるいずれか１種のモノマーが重合した単位。
フッ素含有率：含フッ素共重合体の炭素原子に結合するハロゲン原子および水素原子の総モル数に対するフッ素原子の総モル数の割合。
［２］モノマー単位（Ｂ）が、式ＣＨ２＝ＣＨＣＯＮ（Ｒ０）２で表されるモノマーが重合した単位（ただし、Ｒ０は前記と同じ意味を示す。）であり、
モノマー単位（Ａ）とモノマー単位（Ｂ）の総モル数に対する、モノマー単位（Ａ）の割合が１６〜９９モル％であり、モノマー単位（Ｂ）の割合が８４〜１モル％である、［１］に記載の含フッ素共重合体。
［３］モノマー単位（Ｂ）が、Ｎ，Ｎ−ジメチルアクリルアミドが重合した単位であり、
モノマー単位（Ａ）とモノマー単位（Ｂ）の総モル数に対する、モノマー単位（Ａ）の割合が３６〜６０モル％であり、モノマー単位（Ｂ）の割合が６４〜４０モル％である、［１］に記載の含フッ素共重合体。
［４］モノマー単位（Ｂ）が、Ｎ−ビニルカプロラクタムが重合した単位であり、
モノマー単位（Ａ）とモノマー単位（Ｂ）の総モル数に対する、モノマー単位（Ａ）の割合が４５〜９９モル％であり、モノマー単位（Ｂ）の割合が５５〜１モル％である、［１］に記載の含フッ素共重合体。
［５］モノマー単位（Ｂ）が、式ＣＨ２＝ＣＲ１ＣＨ２ＯＣＨ２ＣＲ２＝ＣＨ２で表されるモノマーが重合した単位（ただし、Ｒ１およびＲ２は、前記と同じ意味を示す。）であり、
モノマー単位（Ａ）とモノマー単位（Ｂ）の総モル数に対する、モノマー単位（Ａ）の割合が１０〜９９モル％であり、モノマー単位（Ｂ）の割合が９０〜１モル％である、［１］に記載の含フッ素共重合体。
［６］モノマー単位（Ｂ）が、式ＣＨ２＝ＣＨＣＨ２ＣＨ（ＣＨ３）−Ｒ３で表されるモノマーが重合した単位（ただし、Ｒ３は前記と同じ意味を示す。）であり、
モノマー単位（Ａ）とモノマー単位（Ｂ）の総モル数に対する、モノマー単位（Ａ）の割合が４３〜９９モル％であり、モノマー単位（Ｂ）の割合が５７〜１モル％である、［１］に記載の含フッ素共重合体。
［７］モノマー単位（Ｂ）が、式ＣＨ２＝ＣＨＣＨ２ＣＨ（ＣＨ３）２で表されるモノマーの重合した単位であり、
モノマー単位（Ａ）とモノマー単位（Ｂ）の総モル数に対する、モノマー単位（Ａ）の割合が４３〜７０モル％であり、モノマー単位（Ｂ）の割合が５７〜３０モル％である、［１］に記載の含フッ素共重合体。
［８］モノマー単位（Ｂ）が、メチル−２−フルオロアクリレートの重合した単位であり、
モノマー単位（Ａ）とモノマー単位（Ｂ）の総モル数に対する、モノマー単位（Ａ）の割合が３〜２０モル％であり、モノマー単位（Ｂ）の割合が９７〜８０モル％である、［１］に記載の含フッ素共重合体。
［９］酸素透過係数が４０℃において０〜２０（ｃｍ３・ｍｍ）／（ｍ２・ｄａｙ・ａｔｍ）である［１］〜［８］のいずれかに記載の含フッ素共重合体。
［１０］クロロトリフルオロエチレンのモノマー単位（Ａ）、および、下記モノマー単位（Ｂ）からなり、モノマー単位（Ａ）とモノマー単位（Ｂ）の総モル数に対するモノマー単位（Ａ）の割合が３〜９９モル％、下記フッ素含有率が１５〜７５モル％、かつ、分子量が１０００〜１００万である含フッ素共重合体から形成され、酸素透過係数が４０℃において０〜２０（ｃｍ３・ｍｍ）／（ｍ２・ｄａｙ・ａｔｍ）である膜。
モノマー単位（Ｂ）：式ＣＨ２＝ＣＨＣＯＮ（Ｒ０）２で表されるモノマー（ただし、２つのＲ０は同一であっても異なっていてもよく、Ｒ０は水素原子またはアルキル基を示す。）、Ｎ−ビニルカプロラクタム、式ＣＨ２＝ＣＲ１ＣＨ２ＯＣＨ２ＣＲ２＝ＣＨ２で表されるモノマー（ただし、Ｒ１およびＲ２はそれぞれ独立に、水素原子、フッ素原子、またはメチル基を示す。）、式ＣＨ２＝ＣＨＣＨ２ＣＨ（ＣＨ３）−Ｒ３で表されるモノマー（ただし、Ｒ３は炭素数１〜７の直鎖アルキル基を示す。）、およびメチル−２−フルオロアクリレートのモノマーからなる群より選ばれるいずれか１種のモノマーが重合した単位。
フッ素含有率：含フッ素共重合体の炭素原子に結合するハロゲン原子および水素原子の総モル数に対するフッ素原子の総モル数の割合。
［１１］膜厚が０．０５〜２０００μｍである［１０］に記載の膜。
［１２］フィルムまたはコーティング膜である［１０］または［１１］に記載の膜。
［１３］［１］〜［９］のいずれかに記載の含フッ素共重合体と、有機溶媒とを含む有機溶媒溶液を基板上に塗布し、つぎに乾燥させることにより該基板上に該含フッ素共重合体の膜を形成させる、コーティング膜の製造方法。
【手続補正３】
【補正対象書類名】明細書
【補正対象項目名】００１１
【補正方法】変更
【補正の内容】
【００１１】
モノマー単位（Ｂ）とは、式ＣＨ２＝ＣＨＣＯＮ（Ｒ０）２（Ｂ１）で表されるモノマー（ただし、２つのＲ０は同一であっても異なっていてもよく、Ｒ０は水素原子またはアルキル基を示す。）、Ｎ−ビニルカプロラクタム（Ｂ２）、式ＣＨ２＝ＣＲ１ＣＨ２ＯＣＨ２ＣＲ２＝ＣＨ２（Ｂ３）で表されるモノマー（ただし、Ｒ１およびＲ２はそれぞれ独立に、水素原子、フッ素原子、またはメチル基を示す。）、式ＣＨ２＝ＣＨＣＨ２ＣＨ（ＣＨ３）−Ｒ３（Ｂ４）で表されるモノマー（ただし、Ｒ３は炭素数１〜７の直鎖アルキル基を示す。）、およびメチル−２−フルオロアクリレート（Ｂ５）から選ばれるいずれか１種のモノマーが重合した単位である。
【手続補正４】
【補正対象書類名】明細書
【補正対象項目名】００１３
【補正方法】変更
【補正の内容】
【００１３】
モノマー単位（Ｂ１）における式ＣＨ２＝ＣＨＣＯＮ（Ｒ０）２（ただし、２つのＲ０は同一であっても異なっていてもよく、Ｒ０は水素原子またはアルキル基を示す。）で表されるモノマー（Ｂ１）としてＲ０が同一である化合物が好ましく、アクリルアミド、または、Ｎ，Ｎ−ジアルキルアクリルアミドが特に好ましい。Ｒ０がアルキル基である場合の炭素数は１〜３であることが好ましく、メチル基が特に好ましい。すなわち、Ｎ，Ｎ−ジアルキルアクリルアミドとしては、Ｎ，Ｎ−ジメチルアクリルアミドが好ましい。